(57)【要約】【課題】本発明は、積層された複数の絶縁層間の密着力を向上させることができる樹脂ワニス及び絶縁電線を提供することを課題とする。【解決手段】本発明の一態様に係る樹脂ワニスは、芳香族テトラカルボン酸二無水物と芳香族ジアミンとを反応させて得られるポリイミド前駆体を主成分樹脂とし、ポリエーテルスルホンを副成分樹脂とする樹脂ワニスである。当該樹脂ワニスは、有機溶剤としてＮ−メチル−２−ピロリドン、Ｎ，Ｎ−ジメチルホルムアミド、Ｎ，Ｎ−ジメチルアセトアミド、ジメチルスルホキシド、γ−ブチロラクトン又はこれらの組み合わせを含むとよい。本発明の一態様に係る絶縁電線は、導体、この導体の外周側に積層される第１絶縁層、及びこの第１絶縁層の外周面に積層される第２絶縁層を有し、上記第１絶縁層が、ポリイミドを主成分樹脂とし、ポリエーテルスルホンを副成分樹脂とする。【選択図】図１
2017132892.tif 000002
【特許請求の範囲】
【請求項１】
芳香族テトラカルボン酸二無水物と芳香族ジアミンとを反応させて得られるポリイミド前駆体を主成分樹脂とし、ポリエーテルスルホンを副成分樹脂とする樹脂ワニス。
【請求項２】
上記ポリエーテルスルホンの上記ポリイミド前駆体をイミド化したポリイミドに対する質量比が１０／９０以上３０／７０以下である請求項１に記載の樹脂ワニス。
【請求項３】
有機溶剤として、Ｎ−メチル−２−ピロリドン、Ｎ，Ｎ−ジメチルホルムアミド、Ｎ，Ｎ−ジメチルアセトアミド、ジメチルスルホキシド、γ−ブチロラクトン又はこれらの組み合わせを含む請求項１又は請求項２に記載の樹脂ワニス。
【請求項４】
導体、
この導体の外周側に積層される第１絶縁層、及び
この第１絶縁層の外周面に積層される第２絶縁層
を有し、
上記第１絶縁層が、ポリイミドを主成分樹脂とし、ポリエーテルスルホンを副成分樹脂とする絶縁電線。
【請求項５】
上記ポリエーテルスルホンの上記ポリイミドに対する質量比が１０／９０以上３０／７０以下である請求項４に記載の絶縁電線。
【請求項６】
上記第１絶縁層が海島構造を有し、
上記海島構造の海相の主成分が上記ポリイミドであり、
上記海島構造の島相の主成分が上記ポリエーテルスルホンである請求項４又は請求項５に記載の絶縁電線。
【請求項７】
上記島相の少なくとも１つが、上記第１絶縁層及び第２絶縁層の界面に直交する方向の径が上記第１絶縁層の平均厚みの８０％以上である請求項６に記載の絶縁電線。
【発明の詳細な説明】
【技術分野】
【０００１】
本発明は、樹脂ワニス及び絶縁電線に関する。
【背景技術】
【０００２】
モータ等のコイルに用いられる絶縁電線において、導体を被覆する絶縁層には、優れた絶縁性、導体に対する密着性、耐熱性、機械的強度等が求められている。絶縁層を形成する樹脂としてはポリイミド、ポリアミドイミド、ポリエステルイミド等がある。
【０００３】
また適用電圧が高い電気機器、例えば高電圧で使用されるモータ等では、電気機器を構成する絶縁電線に高電圧が印加され、その絶縁層表面で部分放電（コロナ放電）が発生しやすくなる。コロナ放電が発生すると、局部的な温度上昇やオゾン等の発生が引き起こされやすくなり、その結果、絶縁電線の絶縁層が劣化することで早期に絶縁破壊を起こし、電気機器の寿命が短くなる。高電圧で使用される絶縁電線には上記の理由によりコロナ放電開始電圧の向上が求められており、そのためには絶縁層の誘電率を低くすることが有効であることが知られている。
【０００４】
ポリイミドは絶縁電線の絶縁層として使用されている樹脂の中では特に耐熱性に優れている。また誘電率が低く機械特性にも優れるため、高電圧で使用される絶縁電線の絶縁層として用いられている。例えば特開２０１０−６７４０８号公報には、４，４’−オキシジフタル酸二無水物（ＯＤＰＡ）等の芳香族エーテル構造を有する酸二無水物と、芳香族エーテル構造を有するジアミン及びフルオレン構造を有するジアミンとを反応させて得られたポリイミドが低誘電性であり、コロナ放電の発生を抑制できると記載されている。
【先行技術文献】
【特許文献】
【０００５】
【特許文献１】特開２０１０−６７４０８号公報
【発明の概要】
【発明が解決しようとする課題】
【０００６】
上記のようにポリイミドは耐熱性、機械特性、電気特性等に優れる材料であるが、耐加工性、特に耐摩耗性が悪いという問題がある。絶縁電線をコイルとして使用する際には、コイルの占積率を上げるために絶縁電線を大きく変形させる加工を行う。例えば絶縁電線を捲線してコイルを形成した後にコイルをスロット中に挿入したり、あらかじめ変形させた絶縁電線同士を溶接してコイルを形成したりする。その際、絶縁層の耐摩耗性が悪いと、加工時に絶縁層が損傷を受けやすく、絶縁層の割れやピンホールが発生して電気特性が不良となるおそれがある。
【０００７】
ポリイミドの耐加工性が悪い原因の一つとして、絶縁層となるポリイミド皮膜の耐溶剤性が高いことが挙げられる。ポリイミド皮膜は、ポリイミド前駆体を溶剤に溶解させた樹脂ワニスを導体上に塗布し、加熱することによって得られる。この加熱工程においてポリイミド前駆体であるポリアミック酸がイミド化してポリイミドとなる。一度の塗布工程及び加熱工程では数μｍ程度の薄い皮膜しか形成できないため、通常、塗布工程及び加熱工程を複数回繰り返して所定の厚み（数１０μｍ程度）のポリイミド皮膜を形成する。そのため２回目以降の工程では前回の工程で形成されたポリイミド層の上に樹脂ワニスを塗布することとなる。この時、樹脂ワニスに含まれる溶剤が下層（前回の工程で形成されたポリイミド層）を若干溶解する場合は層間のなじみが良くなり層間の密着力が得られる。しかし、加熱によりイミド化したポリイミドは、ポリアミドイミド等の他の樹脂と比べると耐溶剤性が高すぎるため樹脂ワニスを塗布した際に下層がほとんど溶解しない。従って層間の密着力（接着力）が低下し、皮膜に大きな変形を施すような加工を行うと層間の剥離に起因して皮膜が破壊される。
【０００８】
本発明は、上述のような事情に基づいてなされたものであり、積層された複数の絶縁層間の密着力を向上させることができる樹脂ワニス及び絶縁電線を提供することを目的とする。
【課題を解決するための手段】
【０００９】
上記課題を解決するためになされた本発明の一態様に係る樹脂ワニスは、芳香族テトラカルボン酸二無水物と芳香族ジアミンとを反応させて得られるポリイミド前駆体を主成分樹脂とし、ポリエーテルスルホンを副成分樹脂とする樹脂ワニスである。
【００１０】
上記課題を解決するためになされた本発明の別の態様に係る絶縁電線は、導体、この導体の外周側に積層される第１絶縁層、及びこの第１絶縁層の外周面に積層される第２絶縁層を有し、上記第１絶縁層が、ポリイミドを主成分樹脂とし、ポリエーテルスルホンを副成分樹脂とする絶縁電線である。
【発明の効果】
【００１１】
本発明の樹脂ワニスによれば、積層された複数の絶縁層間の密着力を向上させることができる。また、本発明の絶縁電線によれば、積層された複数の絶縁層間の密着力が高いため、耐加工性を向上させることができる。
【図面の簡単な説明】
【００１２】
【図１】本発明の一実施形態に係る絶縁電線の模式的断面図である。
【図２】図１の絶縁電線の絶縁層の一部を拡大した断面写真である。
【発明を実施するための形態】
【００１３】
［本発明の実施形態の説明］
本発明の一態様に係る樹脂ワニスは、芳香族テトラカルボン酸二無水物と芳香族ジアミンとを反応させて得られるポリイミド前駆体を主成分樹脂とし、ポリエーテルスルホン（以下、「ＰＥＳ」ともいう）を副成分樹脂とする樹脂ワニスである。
【００１４】
上記「主成分樹脂」とは、樹脂ワニス中の全樹脂成分のうち最も含有量の多い樹脂成分であり、例えば全樹脂成分中の含有量が５０質量％以上の樹脂成分を指す。また、上記「副成分樹脂」とは、樹脂ワニス中の主成分樹脂以外の樹脂成分のうち最も含有量の多い樹脂成分であり、例えば主成分樹脂以外の樹脂成分中の含有量が５０質量％以上の樹脂成分を指す。後述する絶縁層中の主成分樹脂及び副成分樹脂についても同様である。なお、本明細書において、「主成分」とは、最も含有量の多い成分であり、例えば含有量が５０質量％以上の成分を指す。
【００１５】
当該樹脂ワニスは、上記構成を有することにより積層された複数の絶縁層間の密着力を向上させることができる。当該樹脂ワニスが上記構成を有することにより上記効果を奏する理由は定かではないが、以下のように推察される。即ち、ポリイミド前駆体とＰＥＳとを併用することにより、当該樹脂ワニスにより形成された絶縁層上にさらに絶縁層を積層させる際に、ＰＥＳが層間接着剤として機能することで絶縁層間の密着力を向上させることができると考えられる。具体的には、例えば当該樹脂ワニスにより形成された絶縁層上にさらに他の絶縁層を積層させる際に、当該樹脂ワニスにより形成された絶縁層に含まれるＰＥＳが他の絶縁層を形成する樹脂ワニスに含まれる有機溶剤によって若干溶解されることで、当該樹脂ワニスにより形成された絶縁層及び他の絶縁層の層間密着力が向上すると考えられる。
【００１６】
上記ＰＥＳの上記ポリイミド前駆体をイミド化したポリイミド（以下、「ＰＩ」ともいう）に対する質量比（ＰＥＳ／ＰＩ）としては、１０／９０以上３０／７０以下が好ましい。ＰＥＳのＰＩに対する質量比を１０／９０以上とすることより、絶縁層間の密着力をより向上させることができる。また、ＰＥＳのＰＩに対する質量比を３０／７０以下とすることより、絶縁層の耐熱性の低下を抑制できる。
【００１７】
当該樹脂ワニスは、有機溶剤としてＮ−メチル−２−ピロリドン、Ｎ，Ｎ−ジメチルホルムアミド、Ｎ，Ｎ−ジメチルアセトアミド、ジメチルスルホキシド、γ−ブチロラクトン又はこれらの組み合わせを含むとよい。当該樹脂ワニスが上記有機溶剤を含むことによって、例えば当該樹脂ワニスを用いて塗布工程及び加熱工程を複数回繰り返して、ＰＩ及びＰＥＳを含む絶縁層の積層体を形成する場合、２回目以降の塗布工程において樹脂ワニス中の有機溶剤が前回の工程で形成された絶縁層中のＰＥＳを適度に溶解するため、絶縁層間の密着力をより向上させることができる。また、上記有機溶剤を含むことによって、ポリイミド前駆体の有機溶剤への溶解性を高めることができるので、当該樹脂ワニスの濃度が高められ、絶縁層を容易に形成することができる。
【００１８】
本発明の他の一態様に係る絶縁電線は、導体、この導体の外周側に積層される第１絶縁層、及びこの第１絶縁層の外周面に積層される第２絶縁層を有し、上記第１絶縁層が、ＰＩを主成分樹脂とし、ＰＥＳを副成分樹脂とする絶縁電線である。
【００１９】
当該絶縁電線は、上記構成を有しているため上記本発明の一態様に係る樹脂ワニスと同様の理由により、第１絶縁層と第２絶縁層との層間密着力を向上させることができる。よって、当該絶縁電線によれば耐加工性を向上させることができる。
【００２０】
上記ＰＥＳの上記ＰＩに対する質量比（ＰＥＳ／ＰＩ）としては、１０／９０以上３０／７０以下が好ましい。ＰＥＳのＰＩに対する質量比を１０／９０以上とすることより、絶縁層間の密着力をより向上させることができる。また、ＰＥＳのＰＩに対する質量比を３０／７０以下とすることより、絶縁層の耐熱性の低下を抑制できる。
【００２１】
上記第１絶縁層が海島構造を有し、上記海島構造の海相の主成分が上記ＰＩであり、上記海島構造の島相の主成分が上記ＰＥＳであるとよい。この構成によれば、耐熱性の比較的低いＰＥＳを主成分とする島相が耐熱性の比較的高いＰＩを主成分とする海相で囲まれるため、絶縁層の耐熱性の低下を抑制できる。
【００２２】
上記島相の少なくとも１つが、上記第１絶縁層及び第２絶縁層の界面に直交する方向の径が上記第１絶縁層の平均厚みの８０％以上であることが好ましい。この構成によれば、第１絶縁層及び第２絶縁層の界面とＰＥＳとの接触面積が大きくなるため、層間密着力をより向上させることができる。なお、上記「平均厚み」とは、任意の十点において測定した厚みの平均値をいう。
【００２３】
［本発明の実施形態の詳細］
以下、本発明の好適な実施形態について説明する。
【００２４】
＜樹脂ワニス＞
まず、本発明の樹脂ワニスの好適な実施形態について説明する。本実施形態に係る樹脂ワニスは、芳香族テトラカルボン酸二無水物と芳香族ジアミンとを反応させて得られるポリイミド前駆体を主成分樹脂とし、ＰＥＳを副成分樹脂とする樹脂ワニスである。本実施形態に係る樹脂ワニスは、上記構成を有することにより積層された複数の絶縁層間の密着力を向上させることができる。以下、本実施形態の樹脂ワニスに配合される成分について説明する。
【００２５】
（芳香族テトラカルボン酸二無水物）
芳香族テトラカルボン酸二無水物としては、例えばピロメリット酸二無水物（ＰＭＤＡ）、３，３’，４，４’−ビフェニルテトラカルボン酸二無水物、２，３，３’，４’−ビフェニルテトラカルボン酸二無水物、２，２’，３，３’−ビフェニルテトラカルボン酸二無水物、３，３’，４，４’−ベンゾフェノンテトラカルボン酸二無水物、４，４’−オキシジフタル酸二無水物、２，２’，３，３’−ベンゾフェノンテトラカルボン酸二無水物、２，２−ビス（３，４−ジカルボキシフェニル）プロパン二無水物、２，２−ビス（２，３−ジカルボキシフェニル）プロパン二無水物、１，１−ビス（３，４−ジカルボキシフェニル）エタン二無水物、１，１−ビス（２，３−ジカルボキシフェニル）エタン二無水物、ビス（３，４−ジカルボキシフェニル）メタン二無水物、ビス（２，３−ジカルボキシフェニル）メタン二無水物、ビス（３，４−ジカルボキシフェニル）スルホン二無水物、ビス（３，４−ジカルボキシフェニル）エーテル二無水物、１，２，５，６−ナフタレンテトラカルボン酸二無水物、２，３，６，７−ナフタレンテトラカルボン酸二無水物等が挙げられる。これらの芳香族テトラカルボン酸二無水物は、単独で用いてもよいし、２種以上を併用してもよい。
【００２６】
これらの芳香族テトラカルボン酸二無水物のうち、ＰＭＤＡは剛直な構造を有するため、イミド化後のＰＩの耐熱性を向上できる点で好ましい。
【００２７】
なお、本実施形態に係る樹脂ワニスには、上記効果を損ねない限り、ポリイミド前駆体を形成する成分として１，２，４，５−シクロヘキサンテトラカルボン酸二無水物等の脂肪族テトラカルボン酸二無水物が配合されてもよい。
【００２８】
（芳香族ジアミン）
芳香族ジアミンとしては、例えば４，４’−ジアミノジフェニルエーテル（ＯＤＡ）、２，２−ビス［４−（４−アミノフェノキシ）フェニル］プロパン（ＢＡＰＰ）、３，４’−ジアミノジフェニルエーテル、３，３’−ジアミノジフェニルエーテル、２，４’−ジアミノジフェニルエーテル、２，２’−ジアミノジフェニルエーテル、４，４’−ジアミノジフェニルメタン、３，４’−ジアミノジフェニルメタン、３，３’−ジアミノジフェニルメタン、２，４’−ジアミノジフェニルメタン、２，２’−ジアミノジフェニルメタン、４，４’−ジアミノジフェニルスルホン、３，４’−ジアミノジフェニルスルホン、３，３’−ジアミノジフェニルスルホン、２，４’−ジアミノジフェニルスルホン、２，２’−ジアミノジフェニルスルホン、４，４’−ジアミノジフェニルスルフィド、３，４’−ジアミノジフェニルスルフィド、３，３’−ジアミノジフェニルスルフィド、２，４’−ジアミノジフェニルスルフィド、２，２’−ジアミノジフェニルスルフィド、パラフェニレンジアミン、メタフェニレンジアミン、ｐ−キシリレンジアミン、ｍ−キシリレンジアミン、２，２’−ジメチル−４，４’−ジアミノビフェニル、１，５−ジアミノナフタレン、４，４’−ベンゾフェノンジアミン、３，３’−ジメチル−４，４’−ジアミノジフェニルメタン、３，３’，５，５’−テトラメチル−４，４’−ジアミノジフェニルメタン等が挙げられる。これらの芳香族ジアミンは、単独で用いてもよいし、２種以上を併用してもよい。
【００２９】
これらの芳香族ジアミンのうち、ＯＤＡ、ＢＡＰＰ及びこれらの組み合わせが好ましい。中でも、上記芳香族ジアミンとしてＯＤＡを配合すると、ＰＩの靱性を向上させることができる点で特に好ましい。また、上記芳香族ジアミンとして分子鎖が比較的長いＢＡＰＰを配合すると、加工時等の応力を受けた際の絶縁層の損傷を抑制できる点で特に好ましい。
【００３０】
なお、本実施形態に係る樹脂ワニスには、上記効果を損ねない限り、ポリイミド前駆体を形成する成分としてヘキサメチレンジアミン等の脂肪族ジアミンが配合されてもよい。
【００３１】
（ポリイミド前駆体）
ポリイミド前駆体（ポリアミック酸）は、上述した芳香族テトラカルボン酸二無水物と芳香族ジアミンとの縮合重合によって得られる。この縮合重合反応は従来のポリイミド前駆体の合成と同様の条件にて行うことができる。例えば芳香族テトラカルボン酸二無水物と芳香族ジアミンとを有機溶剤中で混合し、この混合液を加熱することにより芳香族テトラカルボン酸二無水物と芳香族ジアミンとが縮合重合してポリイミド前駆体を含む溶液が得られる。
【００３２】
縮合重合させる際の反応条件は使用するモノマー等により適宜設定すればよく、例えば反応温度を１０℃以上８０℃以下とし、反応時間を０．５時間以上２４時間以下とすればよい。
【００３３】
縮合重合させる際、芳香族テトラカルボン酸二無水物の合計量（当量）と芳香族ジアミンの合計量（当量）とを約１：１とすることが好ましい。これにより、縮合重合反応を良好に進行させることができる。
【００３４】
有機溶剤としては、Ｎ−メチル−２−ピロリドン（ＮＭＰ）、Ｎ，Ｎ−ジメチルホルムアミド、Ｎ，Ｎ−ジメチルアセトアミド、ジメチルスルホキシド、γ−ブチロラクトン等の非プロトン性極性有機溶剤が使用できる。これらの有機溶剤は単独で用いても２種以上を組み合わせても良い。
【００３５】
有機溶剤の量は、芳香族テトラカルボン酸二無水物及び芳香族ジアミンを均一に分散させることができる量であれば特に制限されないが、例えばこれらのモノマー成分の合計量１００質量部に対して１００質量部以上１０００質量部以下の範囲となるように使用すればよい。
【００３６】
ポリイミド前駆体の重量平均分子量の下限としては、１０，０００が好ましく、３０，０００がより好ましい。また、上記重量平均分子量の上限としては、１００，０００が好ましく、８０，０００がより好ましい。上記重量平均分子量が上記下限未満であると、イミド化後のＰＩの機械強度が不十分になるおそれがある。一方、上記重量平均分子量が上記上限を超えると、樹脂ワニスの塗布性が低下するおそれがある。なお、上記重量平均分子量は、ゲルパーミエーションクロマトグラフィー（ＧＰＣ）装置を使用し、展開溶媒としてＮＭＰを用い、単分散ポリスチレンを標準として測定した値である。
【００３７】
（ポリエーテルスルホン）
ポリエーテルスルホン（ＰＥＳ）は、構成分子中にスルホニル基を有する熱可塑性ポリマーであり、例えばジハロゲノジフェニルスルホンとジヒドロキシジフェニルスルホンとを縮合重合させることにより得られる。ＰＥＳは、耐熱性が高く、ポリイミド前駆体と適度に相溶するため、絶縁電線の絶縁層用の樹脂ワニスに配合する樹脂として適している。
【００３８】
ＰＥＳのＰＩに対する質量比の下限としては、１０／９０が好ましく、１２／８８がより好ましく、１５／８５がさらに好ましい。また、上記質量比の上限としては、３０／７０が好ましく、２８／７２がより好ましく、２５／７５がさらに好ましい。上記質量比を上記下限以上とすることにより、絶縁層間の密着力をより向上させることができる上、樹脂ワニスの製造コストを低減できる。一方、上記質量比を上記上限以下とすることにより、絶縁層の耐熱性の低下を抑制できる。
【００３９】
ＰＥＳの重量平均分子量の下限としては、１０，０００が好ましく、３０，０００がより好ましい。また、上記重量平均分子量の上限としては、１００，０００が好ましく、８０，０００がより好ましい。上記重量平均分子量を上記下限以上とすることにより、絶縁層の靱性の低下を抑制できる。一方、上記重量平均分子量が上記上限を超えると、樹脂ワニスの塗布性が低下するおそれがある。なお、上記重量平均分子量は、ゲルパーミエーションクロマトグラフィー（ＧＰＣ）装置を使用し、展開溶媒としてＮＭＰを用い、単分散ポリスチレンを標準として測定した値である。
【００４０】
ポリイミド前駆体とＰＥＳとを混合する方法は特に限定されず、例えば上述した方法でポリイミド前駆体を含む溶液を得た後、この溶液にＰＥＳを添加する方法や、ポリイミド前駆体を形成するモノマーとＰＥＳとを有機溶剤中で混合し、この混合液を加熱することにより上記モノマーを縮合重合させつつＰＥＳと混合する方法等が挙げられる。この中では、ポリイミド前駆体の縮合重合反応を安定して行う観点から、ポリイミド前駆体を含む溶液を得た後、この溶液にＰＥＳを添加する方法が好ましい。
【００４１】
（有機溶剤）
本実施形態の樹脂ワニスは、有機溶剤をさらに含むことが好ましい。この場合、例えば樹脂ワニスを用いて塗布工程及び加熱工程を複数回繰り返して、ＰＩ及びＰＥＳを含む絶縁層の積層体を形成する際、２回目以降の塗布工程においてワニス中の有機溶剤が前回の工程で形成された絶縁層中のＰＥＳを若干溶解するため、絶縁層間の密着力をより向上させることができる。
【００４２】
上記有機溶剤としては非プロトン性極性有機溶剤が好ましい。ポリイミド前駆体は非プロトン性極性有機溶剤に対する溶解性が高いため、上記有機溶剤として非プロトン性極性有機溶剤を用いることにより、有機溶剤に対するポリイミド前駆体の含有割合を高めることができる。そのため、当該樹脂ワニスの濃度を高めることができ、当該樹脂ワニスを用いて絶縁層を容易に形成することができる。また、非プロトン性極性有機溶剤を用いることにより、上記２回目以降の塗布工程において絶縁層中のＰＥＳが適度に非プロトン性極性有機溶剤に溶解するため、絶縁層間の密着力をさらに向上させることができる。なお、「非プロトン性極性有機溶剤」とは、プロトンを放出する基を持たない極性有機溶剤をいう。
【００４３】
上記非プロトン性極性有機溶剤としては、ポリイミド前駆体の溶解性向上及び絶縁層間の密着力向上の観点から、Ｎ−メチル−２−ピロリドン（ＮＭＰ）、Ｎ，Ｎ−ジメチルホルムアミド、Ｎ，Ｎ−ジメチルアセトアミド、ジメチルスルホキシド、γ−ブチロラクトン及びこれらの組み合わせが好ましく、ＮＭＰがより好ましい。
【００４４】
有機溶剤は、上述したポリイミド前駆体の縮合重合反応に使用した有機溶剤をそのまま使用してもよく、ポリイミド前駆体を得た後、別途添加してもよいが、作業性の観点から、ポリイミド前駆体の縮合重合反応に使用した有機溶剤をそのまま使用することが好ましい。有機溶剤の含有量は、例えばポリイミド前駆体１００質量部に対して１００質量部以上１０００質量部以下の範囲とすればよい。
【００４５】
本実施形態の樹脂ワニスは、上述した成分以外に顔料、染料、無機又は有機のフィラー、潤滑剤、密着向上剤等の各種添加剤や反応性低分子、相溶化剤などを添加しても良い。中でも、密着向上剤としてメラミンを添加すると、導体との密着力を向上できる。さらに本発明の趣旨を損ねない範囲で他の樹脂を混合して使用することもできる。これらの他の成分を配合する場合、樹脂ワニス中の他の成分の配合量はポリイミド前駆体１００質量部に対して例えば０．５質量部以上３０質量部以下である。
【００４６】
＜絶縁電線の製造方法＞
次に、本発明の絶縁電線の製造方法の好適な実施態様について説明する。本実施態様に係る絶縁電線の製造方法は、線状の導体、この導体の外周側に積層される第１絶縁層、及びこの第１絶縁層の外周面に積層される第２絶縁層を有する絶縁電線の製造方法である。また、本実施態様に係る絶縁電線の製造方法は、上記導体の外周側に、芳香族テトラカルボン酸二無水物と芳香族ジアミンとを反応させて得られるポリイミド前駆体を主成分樹脂とし、ＰＥＳを副成分樹脂とする樹脂ワニスを塗布する第１塗布工程と、上記塗布された樹脂ワニスを加熱する第１加熱工程と、上記加熱により得られた第１絶縁層の外周面に第２絶縁層を積層する積層工程とを備える。本実施態様の絶縁電線の製造方法によれば、後述する実施形態の絶縁電線を容易かつ確実に製造できる。
【００４７】
また、本実施態様に係る絶縁電線の製造方法は、上記第２絶縁層の積層工程が、上記第１絶縁層の外周面に有機溶剤を含む樹脂組成物を塗布する第２塗布工程と、上記塗布された樹脂組成物を加熱する第２加熱工程とを備える。これにより、第１絶縁層の外周面に上記樹脂組成物を塗布した際、樹脂組成物中の有機溶剤が第１絶縁層中のＰＥＳを若干溶解するため、第１絶縁層と第２絶縁層との層間密着力をより向上させることができる。
【００４８】
以下、本実施形態の各工程について説明する。なお、上記樹脂ワニスとしては上述した本発明の樹脂ワニスの好適な実施形態と同様のものが使用できるため、樹脂ワニスに関する説明は省略する。
【００４９】
（第１塗布工程）
本工程では、線状の導体の外周側に樹脂ワニスを塗布する。塗布方法は特に限定されないが、例えば樹脂ワニスを貯留した樹脂ワニス槽と塗布ダイスとを備える塗布装置を用いた方法等が挙げられる。この塗布装置によれば、導体が樹脂ワニス槽内を挿通することで樹脂ワニスが導体外周面に付着し、その後塗布ダイスを通過することで樹脂ワニスが導体外周面に均一な厚みで塗布される。なお、本工程では、導体の外周面に直接樹脂ワニスを塗布してもよく、導体の外周面に予め密着改良層等の中間層を設けておき、その中間層の外周側に樹脂ワニスを塗布してもよい。
【００５０】
導体の材質としては、導電率が高くかつ機械的強度が大きい金属が好ましい。このような金属としては、例えば銅、銅合金、アルミニウム、ニッケル、銀、軟鉄、鋼、ステンレス鋼等が挙げられる。導体は、これらの金属を線状に形成した材料や、このような線状の材料にさらに別の金属を被覆した多層構造のもの、例えばニッケル被覆銅線、銀被覆銅線、銅被覆アルミニウム線、銅被覆鋼線等を用いることができる。
【００５１】
導体の平均断面積の下限としては、０．０１ｍｍ２が好ましく、０．１ｍｍ２がより好ましい。一方、導体の平均断面積の上限としては、１０ｍｍ２が好ましく、５ｍｍ２がより好ましい。導体の平均断面積が上記下限に満たないと、導体に対する絶縁層の体積が大きくなり、当該絶縁電線を用いて形成されるコイル等の体積効率が低くなるおそれがある。逆に、導体の平均断面積が上記上限を超えると、誘電率を十分に低下させるために絶縁層を厚く形成しなければならず、当該絶縁電線が不必要に大径化するおそれがある。
【００５２】
（第１加熱工程）
本工程では、塗布された樹脂ワニスを加熱する。この第１加熱工程によって、導体の外周側に焼付層が積層され、この焼付層が第１絶縁層として構成される。加熱方法は特に限定されないが、熱風加熱、赤外線加熱、高周波加熱等、従来公知の方法により行うことができる。加熱温度としては、通常３５０℃以上５００℃以下である。加熱時間としては、通常５秒以上１００秒以下である。
【００５３】
（第２塗布工程）
本工程では、第１加熱工程で得られた第１絶縁層の外周面に有機溶剤を含む樹脂組成物を塗布する。上記有機溶剤としては、例えば上述した本発明の樹脂ワニスの好適な実施形態と同様のものが使用できる。上記樹脂組成物に含まれる樹脂としては、絶縁電線の絶縁層として使用可能な樹脂であれば特に限定されないが、芳香族テトラカルボン酸二無水物と芳香族ジアミンとを反応させて得られるポリイミド前駆体を含む樹脂が好ましい。上記樹脂組成物がポリイミド前駆体を含む場合、第２絶縁層の耐熱性を向上させることができる。特に、上記樹脂組成物がポリイミド前駆体を主成分樹脂とする場合、耐熱性をより向上させることができる。上記樹脂組成物中の有機溶剤の含有量は、例えば上記樹脂組成物に含まれる樹脂１００質量部に対して１００質量部以上１０００質量部以下の範囲とすればよい。
【００５４】
また、上記樹脂組成物が上記ポリイミド前駆体を含む場合、上記樹脂組成物がＰＥＳをさらに含むことが好ましい。これにより、第２絶縁層の耐熱性を向上させつつ、第１絶縁層と第２絶縁層との層間密着力をより向上させることができる。特に、上記樹脂組成物がポリイミド前駆体を主成分樹脂とし、ＰＥＳを副成分樹脂とする場合、第２絶縁層の耐熱性をより向上させつつ、第１絶縁層と第２絶縁層との層間密着力をさらに向上させることができる。この場合の上記樹脂組成物中のＰＥＳの含有量は、上述した本発明の樹脂ワニスの好適な実施形態と同様である。即ち、上記樹脂組成物がポリイミド前駆体及びＰＥＳを含む場合、上記樹脂組成物としては上記本発明の樹脂ワニスの好適な実施形態と同様の樹脂ワニスが使用できる。
【００５５】
塗布方法は特に限定されないが、例えば上記第１塗布工程と同様の方法により行うことができる。
【００５６】
（第２加熱工程）
本工程では、塗布された樹脂組成物を加熱する。この第２加熱工程によって、第１絶縁層の外周面に焼付層が積層され、この焼付層が第２絶縁層として構成される。つまり、この第２加熱工程によって、第１絶縁層の外周面に直接積層される第２絶縁層が得られる。加熱方法は特に限定されないが、例えば上記第１加熱工程と同様の方法により行うことができる。加熱条件としては、樹脂組成物に含まれる樹脂により適宜設定すればよいが、例えばポリイミド前駆体を含む樹脂組成物を用いる場合は、上記第１加熱工程と同様の加熱条件を採用できる。
【００５７】
上記第２加熱工程後、さらに同様の手順で塗布工程及び加熱工程を複数回繰り返してもよい。これにより、絶縁層の合計厚みをより厚くすることができる。積層された複数の絶縁層からなる多層絶縁層の平均厚みは、例えば１０μｍ以上１５０μｍ以下程度である。この場合、多層絶縁層を構成する各絶縁層の平均厚みは、例えば１μｍ以上５μｍ以下程度である。
【００５８】
上記多層絶縁層を設けた後、さらに他の絶縁層や表面潤滑層を設けても良い。他の絶縁層を構成する樹脂としては、ポリアミドイミド、ポリエステルイミド、ポリウレタン、ポリエーテルイミド等が使用できる。
【００５９】
＜絶縁電線＞
次に、本発明の絶縁電線の好適な実施態様について説明する。本実施態様の絶縁電線は、線状の導体、この導体の外周側に積層される第１絶縁層、及びこの第１絶縁層の外周面に積層される第２絶縁層を有し、上記第１絶縁層が、ＰＩを主成分樹脂とし、ＰＥＳを副成分樹脂とする絶縁電線である。本実施態様の絶縁電線は、上記構成を有することにより第１絶縁層と第２絶縁層との層間密着力を向上させることができる。よって、当該絶縁電線によれば耐加工性を向上させることができる。
【００６０】
本実施態様の絶縁電線は、上述した本発明の樹脂ワニスの好適な実施形態と同様の樹脂ワニスを使用し、上述した本発明の絶縁電線の製造方法の好適な実施態様と同様の方法で製造できる。つまり、本実施形態における第１絶縁層及び第２絶縁層は、いずれも焼付層である。なお、以下において、上述した樹脂ワニス及び絶縁電線の製造方法と重複する説明は省略する。
【００６１】
ＰＥＳのＰＩに対する質量比の下限としては、１０／９０が好ましく、１２／８８がより好ましく、１５／８５がさらに好ましい。また、上記質量比の上限としては、３０／７０が好ましく、２８／７２がより好ましく、２５／７５がさらに好ましい。上記質量比を上記下限以上とすることにより、絶縁層間の密着力をより向上させることができる。一方、上記質量比を上記上限以下とすることにより、絶縁層の耐熱性の低下を抑制できる。
【００６２】
上記第１絶縁層は、ＰＩ及びＰＥＳ以外に顔料、染料、無機又は有機のフィラー、潤滑剤、密着向上剤等の各種添加剤などを含んでも良い。中でも密着向上剤としてメラミンを含む場合、導体との密着力を向上できる。さらに本発明の趣旨を損ねない範囲で他の樹脂を混合して使用することもできる。これらの他の成分を添加する場合、第１絶縁層中の他の成分の含有量はＰＩ及びＰＥＳの合計１００質量部に対して例えば０．５質量部以上３０質量部以下である。
【００６３】
図１は、本発明の絶縁電線の一例を示す模式的断面図である。図１の絶縁電線１０は、線状の導体１と、導体１の外周側に断面視で同心円状に順次積層される複数の絶縁層２（絶縁層２ａ〜２ｇ）とを有する。各絶縁層２は、いずれも上述した本発明の好適な実施形態に係る樹脂ワニスにより形成されたものである。よって、絶縁電線１０によれば、複数の絶縁層２の層間密着力を向上させることができる。なお、図１において、絶縁層２ａは上述した第１絶縁層に相当する。絶縁層２ｂは、絶縁層２ｃに対しては第１絶縁層に相当し、絶縁層２ａに対しては第２絶縁層に相当する。つまり、絶縁層２ｂは、第１絶縁層であり、かつ第２絶縁層である。絶縁層２ｃ〜２ｆについても、絶縁層２ｂと同様に第１絶縁層であり、かつ第２絶縁層である。絶縁層２ｇは上述した第２絶縁層に相当する。
【００６４】
図２は、上述した図１の絶縁電線１０の絶縁層の一部を拡大した断面写真である。図２に示すように、各絶縁層２は、いずれもＰＩを主成分とする海相と、ＰＥＳを主成分とする島相とからなる海島構造を有している。これにより、耐熱性の比較的低いＰＥＳを主成分とする島相が耐熱性の比較的高いＰＩを主成分とする海相で囲まれるため、各絶縁層２の耐熱性の低下を抑制できる。
【００６５】
また、絶縁層２ｄに含まれる島相５０は、絶縁層２ｄ及び絶縁層２ｅの界面に直交する方向の径Ｄが絶縁層２ｄの平均厚みの８０％以上である。これにより、絶縁層２ｄ及び絶縁層２ｅの界面とＰＥＳとの接触面積が大きくなるため、層間密着力をより向上させることができる。層間密着力向上の観点から、上記島相５０の径Ｄの下限としては、絶縁層２ｄの平均厚みの９０％以上が好ましく、９５％以上がより好ましい。一方、島相を均一に分散させる観点から、上記島相５０の径Ｄの上限としては、絶縁層２ｄの平均厚みの１５０％以下が好ましく、１２０％以下がより好ましい。なお、径Ｄは、例えばＰＥＳの重量平均分子量、塗布工程前の樹脂ワニスの攪拌速度や攪拌時間等を調整することにより制御できる。
【００６６】
［その他の実施形態］
上記開示された実施形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００６７】
例えば絶縁電線の一例として示した図１では、各絶縁層がＰＩ及びＰＥＳを含む層（以下、「ＰＩ−ＰＥＳ層」ともいう）からなる例を示したが、当該絶縁電線はＰＩ−ＰＥＳ層以外の絶縁層を有してもよい。ＰＩ−ＰＥＳ層以外の絶縁層は、導体とＰＩ−ＰＥＳ層との間に設けても、ＰＩ−ＰＥＳ層の外周側に設けてもよい。導体とＰＩ−ＰＥＳ層との間、及びＰＩ−ＰＥＳ層の外周側の双方にＰＩ−ＰＥＳ層以外の絶縁層を設けてもよい。
【００６８】
また、当該絶縁電線は、第１絶縁層の外周面に加熱溶融された熱可塑性樹脂の塗布により第２絶縁層を形成してもよい。この構成によっても、第１絶縁層中のＰＥＳが層間接着剤として機能すること等により絶縁層間の密着力を向上させることができる。
【実施例】
【００６９】
以下、実施例によって本発明をさらに具体的に説明するが、本発明は以下の実施例に限定されるものではない。
【００７０】
［実施例］
［Ｎｏ．１］
銅を主成分とし、平均厚み１．５ｍｍ、平均幅３ｍｍの平角導体を得た。次に、芳香族テトラカルボン酸二無水物と芳香族ジアミンとを反応して得られるポリイミド前駆体、ＰＥＳ及び有機溶剤としてＮ−メチル−２−ピロリドンを含む絶縁層形成用樹脂ワニスを作成した。この絶縁層形成用樹脂ワニスを上記導体の外周面に塗布し、線速４．０ｍ／ｍｉｎ、加熱炉入口温度２５０℃、加熱炉出口温度３５０℃の条件で加熱する工程を繰り返し行うことで導体の外周面に平均厚み３５μｍの絶縁層（絶縁層用樹脂ワニスを用いて形成される複数の絶縁層の積層体）を形成し、Ｎｏ．１の絶縁電線を得た。なお、この絶縁電線におけるＰＥＳのＰＩに対する質量比は１０／９０であった。
【００７１】
［Ｎｏ．２〜Ｎｏ．４］
絶縁電線におけるＰＥＳのＰＩに対する質量比を表１のとおりとした以外はＮｏ．１と同様にしてＮｏ．２〜Ｎｏ．４の絶縁電線を得た。
【００７２】
［比較例］
［Ｎｏ．５］
絶縁層形成用樹脂ワニスにＰＥＳを含有させなかった以外はＮｏ．１と同様にしてＮｏ．５の絶縁電線を得た。
【００７３】
＜層間密着力＞
Ｎｏ．１〜Ｎｏ．５の絶縁電線にカッターで長さ２ｃｍ程度の切込みを２本、０．５ｍｍ間隔で入れた。この２本の切込みによって区画される帯状の部分の短辺側の一端からオートグラフ（株式会社東洋精機製作所製の「ＳＴＲＯＧＲＡＰＨ−Ｍ２」）を用いて１８０°方向にピール試験を実施し、出力された値を短辺の長さで除することによって絶縁層の層間密着力［Ｎ／ｍｍ］を測定した。この測定結果を表１に示す。なお、表１における「＞０．５」とは、０．５Ｎ／ｍｍの力によっては絶縁層を剥離できなかったことを示す。
【００７４】
＜耐久性＞
Ｎｏ．１〜Ｎｏ．５の絶縁電線を用いてコイルを形成し、２４０℃の環境下で５００時間保持した後の絶縁層の割れの有無を目視にて測定した。この測定結果を表１に示す。
【００７５】
【表１】
2017132892.tif 000003
【００７６】
＜評価結果＞
表１に記載しているように、Ｎｏ１〜Ｎｏ．４の絶縁電線は、ポリイミド前駆体及びＰＥＳを含む絶縁層用樹脂ワニスを用いて絶縁層が形成されているので、複数の絶縁層の層間密着力が高くなっていることが分かる。特に、Ｎｏ．２〜Ｎｏ．４の絶縁電線は、ＰＥＳのＰＩに対する質量比（ＰＥＳ／ＰＩ）が２０／８０以上であるため、Ｎｏ．１の絶縁電線に対しても層間密着力が極めて高くなっていることが分かる。さらに、Ｎｏ．１〜Ｎｏ．３の絶縁電線は、ＰＥＳのＰＩに対する質量比（ＰＥＳ／ＰＩ）が４０／６０未満とされることによって、層間密着力が高いことに加え、高温下における優れた耐久性を有していることが分かる。
【産業上の利用可能性】
【００７７】
本発明の樹脂ワニスによれば、積層された複数の絶縁層間の密着力を向上させることができる。また、本発明の絶縁電線によれば、複数の絶縁層間の密着力が高いため、耐加工性を向上させることができる。
【符号の説明】
【００７８】
１  導体
２、２ａ、２ｂ、２ｃ、２ｄ、２ｅ、２ｆ、２ｇ  絶縁層
１０  絶縁電線
５０  島相
【図１】
2017132892.tif 000004
【図２】
2017132892.tif 000005